(57)【要約】   【課題】  組成混合物は保水性と透水性に優れ、比較的比重が小さく、適度な強靱性を備える無機質材料で、 使用後には比較的簡単に崩壊させることができ、且つ廃棄物の問題が生じることなく、土壌に戻し易い無機質材料であると共に、製造コストを抑制しうるブロック体を提供する。  【解決手段】  本発明の土ブロックは、重量比で山砂１５〜６０％、溶融スラグ１０〜３５、ポルトランドセメント５〜１５％とリサイクル発泡ガラス２０〜３０％及びノニオン系界面活性剤及び顔料等の添加剤を混合させて保水性と透水性を兼備することを特徴とする。  【選択図】  図１
2006183431.tif 000002
【特許請求の範囲】
【請求項１】
重量比で山砂５０〜７０％、ポルトランドセメント５〜１５％とリサイクル発泡ガラス２０〜３０％及びノニオン系界面活性剤及び顔料等の添加剤を混合させて保水性と透水性を兼備することを特徴とする土ブロック。
【請求項２】
重量比で山砂１５〜６０％、溶融スラグ１０〜３５、ポルトランドセメント５〜１５％とリサイクル発泡ガラス２０〜３０％及びノニオン系界面活性剤及び顔料等の添加剤を混合させて保水性と透水性を兼備することを特徴とする土ブロック。
【発明の詳細な説明】
【技術分野】
【０００１】
本発明は、保水性と透水性に優れ、軽量で、且つ使用後には比較的簡単に崩壊させ、土壌に戻すことのできるブロック体に関する。
【背景技術】
【０００２】
一般的に舗道等に使用されるブロックは、一定の強度を必要とされる為、堅牢ではあるが、重量物となり、又、使用後には反って廃棄物としての処理に困難を伴うことが多い。
そこで、本発明は、軽量で且つ廃棄物としての処理においてリサイクルを可能とするブロックに関するもので、その成分として山砂等により土ブロックを形成するものである。
ところで、この山砂等を使用した例としては、従来鋪装構造に関する特許文献１が存在し、その概要は、土系鋪装材と、フライアッシュとセメントを混合させて表面層とするものである。
しかし、該鋪装材においても、セメントによる強い結合力で、重量物となり、且つ、使用後には廃棄処理に困ることは従来と同様である。
【特許文献１】特開２００２−２７５８１４
【発明の開示】
【発明が解決しようとする課題】
【０００３】
本発明は上記実情に鑑みてなされたもので、組成混合物は（１）保水性と透水性に優れ、（２）比較的比重が小さく、適度な強靱性を備える無機質材料で、 (３)使用後には比較的簡単に崩壊させることができ、且つ廃棄物の問題が生じることなく、土壌に戻し易い無機質材料であると共に、製造コストを抑制しうるブロック体を提供するものである。
【課題を解決するための手段】
【０００４】
上記目的を達成するために、請求項１記載の土ブロックは、重量比で山砂５０〜７０％、ポルトランドセメント５〜１５％とリサイクル発泡ガラス２０〜３０％及びノニオン系界面活性剤及び顔料等の添加剤を混合させて保水性と透水性を兼備することを特徴とする。
【０００５】
請求項２記載の土ブロックは、重量比で山砂１５〜６０％、溶融スラグ１０〜３５、ポルトランドセメント５〜１５％とリサイクル発泡ガラス２０〜３０％及びノニオン系界面活性剤及び顔料等の添加剤を混合させて保水性と透水性を兼備することを特徴とする。
【発明の効果】
【０００６】
本発明の土ブロックは、山砂にポルトランドセメント、リサイクル発泡ガラス及びノニオン系界面活性剤混合させてあるので、透水性と保水性に優れ、ブロック体の軽量化と保水性を高めることができる。更に、溶融スラグを加えると、表面硬度を高めることができる。
又、土ブロックの比重が１．１〜１．３g/cm３  、曲げ強度が３〜４ＭPa程度となるので、軽量で且つ、容易に粉砕することができ、且つ、土ブロックを構成する組成物は無機質および界面活性剤であるので、廃棄物の問題を生じない。
【発明を実施するための最良の形態】
【０００７】
そこで、この発明の実施の形態を、図１、図２、図３および表１に基づいて説明する。
本発明は、保水性と透水性を兼備した無機質組成物として一体化するが、その構成は、山砂、溶融スラグ、リサイクル発泡ガラス、ポルトランドセメントに、ノニオン系界面活性剤及び顔料等の添加剤から成る。
以下、該材料の特徴について記述した後、該材料で構成されるブロック１を説明する。
【０００８】
山砂は、主として花崗岩などが風化してできた土で、火山灰などの粘土質を除いた骨材である。その粒度は、通常２ｍｍのふるい目下のものが用いられ、図１に粒度分布状態の一例を拡大して模式的に示す。この図は、粗い粒径（２〜０．５ｍｍ）のものａと、細かい粒径（０．５〜０．０７５ｍｍ）のものｂと、微粒径（０．０７５ｍｍ未満）のものｃとが満遍なく分布し、各粒子間にランダムに僅かな空隙ｄが形成されていることを示し、ポーラス状で空気や水が保存できることを表している。透水性を高めるためには、均等係数が小さく、均一で粗い粒径の骨材を多くすることが必要であるが、コスト高となるため粒度分布を持たせて透水性の確保を図った。
【０００９】
ポルトランドセメントは、山砂の表面を実質的に囲繞し、山砂の各粒子を結合して、多数の空隙を形成する。ポルトランドセメントは山砂その他も一体に固化し、ブロック１をポーラス状に保持する役割を担っている。しかしながら、ポルトランドセメントは骨材間の接合力を大きく保持できるが、それ自体が団子状、塊状になり易く、空隙を埋め易いので、使用量は少量が望ましい。
【００１０】
ノニオン系界面活性剤は、山砂の濡れ性を高め、山砂の表面にポルトランドセメントを均一に分散させ、水の表面張力を抑えて均一な保水と透水を可能とする性状を保有する。ポルトランドセメントが山砂の表面において均一に分散されると、ブロック体として適度な強度が現れる。一方、ポルトランドセメントが山砂の表面において不均一であると、団子状、塊状となり、強度が強くなり過ぎて破砕が困難となり、不適である。
配合剤の濡れ性や分散性を高めることを担うノニオン系界面活性剤は、例えばオーストラリアのデプコ・プティ・リミテッド社（ＤＥＢＣＯ．ＰＴＹ．ＬＩＭＩＴＥＤ）製のサチュライドなどノニルフェニルエーテル系重合体で炭素数６〜７のものを利用することができる。
【００１１】
リサイクル発泡ガラスは、廃ガラスを粉砕して添加剤を加えて混合し、該混合物を焼成炉に入れてガラス軟化点以上に加熱発泡させたもので、ブロック体の軽量化と保水性を高める材料である。すなわち、リサイクル発泡ガラスはそれ自体が軽量な保水性セラミックスで、るつぼ状の気孔を大量に含み、急速且つ強力な吸水性と適度な蒸発性を備えているので、これを配合したブロック体は軽量となり、保水を高めるものとなる。
【００１２】
溶融スラグは、溶鉱炉で１４００℃の高温で焼却灰を溶融して生成されるガラス質の固化物で、比重は山砂と同程度であるが、硬度が高く、山砂に換えて一定割合を混合すると、硬化後のブロック体の表面硬度を高めると共に耐摩耗性を向上させることができる。
【００１３】
以上に記述した各材料の特徴を踏まえ、本発明である保水性と透水性を兼備したブロック１の配合と成形方法について説明する。
【実施例１】
【００１４】
表１に前記材料を含有した配合表を示す。山砂５０〜７０％、リサイクル発泡ガラス２０〜３０％、ポルトランドセメント５〜１５％、ノニオン系界面活性剤及び顔料等の添加剤を含む組成混合物に水を滴下して混練し、ブロック１を形成する。
【００１５】
【表１】
2006183431.tif 000003
【００１６】
前記配合に基づき、無機質組成物のブロック体として一体化する製造方法を以下に説明する。
図２に示す通り、該組成混合物に水を加えながら撹拌機で撹拌し、ブロック１に調整し、加圧成形し、２日間養生すると、該ブロック１は自然固化し、次第に硬度を増す。図３は固化後のブロック１である。
配合剤のリサイクル発泡ガラスはそれ自体が軽量で吸水性を保持しているが、適度な蒸発性を備えているので、自然乾燥し易い。
一方、本発明ブロック体の曲げ強度は、ポルトランドセメントと山砂、発泡ガラス、ノニオン系界面活性剤の量や成形マシーンによる加圧力等で決められ、ブロック体の廃棄時にクラッシャーなどで容易に破砕できる量は、それぞれ５〜１５、２０〜３０ｇが良い。この範囲であれば、本発明ブロック体の曲げ強度は、３〜４ＭPaに確保できる。
また、本発明の配合は、廃棄時には自然土に還元できる材料を使用し、そのままでも自然土に還元できるブロック体となっている。
上記配合に基づくブロック体の物性は、曲げ強度が３〜４ＭPaであり、比重は１．１〜１．３g/cm３  である。透水係数は１×１０一４cm/sec前後を示した。
【実施例２】
【００１７】
又、次の実施例の配合を表２に示す。
【００１８】
【表２】
2006183431.tif 000004
【００１９】
本実施例２は、吸水性等は実施例１と同様であるが、溶融スラグが、、比重では山砂とほぼ同等の性状を呈し、硬度が高く、これを配合することで、  ブロック表面に硬度が上がり、耐摩耗性を向上させることができた。
【産業上の利用可能性】
【００２０】
本発明は、大きな荷重の加わる車道には適さないが、それを除いた歩道や公園等に広く応用することができる。
【図面の簡単な説明】
【００２１】
【図１】図１は、本発明の粒度分布状態の模式図
【図２】図２は、ブロック体の調整状況図
【図３】図３は、脱型後のブロック体
【符号の説明】
【００２２】
ａ      粗い粒径
ｂ      細かい粒径
ｃ      微粒径
ｄ      空隙
Ａ      山砂
Ｂ      セメント
Ｃ      空隙
Ａ‘      山砂
Ｂ‘      セメント
Ｃ‘      空隙
１      ブロック体
【図１】
2006183431.tif 000005
【図２】
2006183431.tif 000006
【図３】
2006183431.tif 000007